FR 3104154 A1 20210611 FR 1913832 A 20191205 PROCEDE D’IGNIFUGATION DE MATERIAU L’invention concerne un procédé d’ignifugation de matériau comprenant les étapes de : a) mise en contact dudit matériau avec une suspension viscoélastique obtenue par le mélange d’un matériau pouzzolanique avec une solution d’activation alcaline comprenant au moins un hydroxyde de métal soluble; b) géopolymérisation de ladite suspension viscoélastique ; c) obtention d’un matériau ignifugé comprenant un géopolymère. L’invention concerne également des matériaux ignifugés comprenant un géopolymère. Procédé d’ignifugation de matériau L’invention concerne un procédé d’ignifugation de matériaux. L’invention concerne également des matériaux ignifugés comprenant un géopolymère. Art antérieur L’ignifugation de matériaux est réalisée couramment à l’aide d’additifs retardateurs de flamme comprenant des composés nocifs pour l’environnement et toxiques tels que les composés bromés ou chlorés. Il existe une demande en forte croissance pour l’utilisation d’additifs alternatifs non toxiques et respectueux de l’environnement. Les géopolymères issus de la chimie minérale représentent une alternative idéale, ils possèdent des propriétés de retardateur de flamme intrinsèques et ne requièrent pas pour leur fabrication l’utilisation de composants toxiques et nocifs pour l’environnement. Ces géopolymères sont préparés à partir d’un matériau pouzzolanique tel que le métakaolin qui en mélange avec une solution d’activation comprenant notamment une base alcaline et au moins un silicate, va se dissoudre formant ainsi une suspension viscoélastique. Cette suspension viscoélastique va par la suite se polymériser au repos, entrainant son durcissement et formant ainsi un géopolymère. Cette réaction de polymérisation est une réaction de géopolymérisation en ce que des polymères inorganiques sont formés durant la réaction. Ces polymères inorganiques sont essentiellement composés de motifs silico-oxyde (-Si-O-Si-O-), silico-aluminate (-Si-O-Al-O-), ferro-silico-aluminate (-Fe-O-Si-O-Al-O-) ou encore alumino-phosphate (-Al-O-P-O-). Le brevet FR2659963 divulgue des matériaux géopolymériques destinés à réaliser des revêtements coupe-feu. Le brevet FR 2680194 divulgue un procédé d’isolation thermique d’un élément de construction utilisant un liant minéral géopolymère organique. Le brevet EP2451758 divulgue des unités de constructions fabriquées à partir de ciment géopolymérique. Description détaillée de l’invention L’invention concerne un procédé d’ignifugation de matériau comprenant les étapes de : a) mise en contact dudit matériau avec une suspension viscoélastique obtenue par le mélange d’un matériau pouzzolanique avec une solution d’activation alcaline comprenant au moins un hydroxyde de métal soluble; b) géopolymérisation de ladite suspension viscoélastique ; c) obtention d’un matériau ignifugé comprenant un géopolymère. On entend par « ignifugation », le traitement d'une matière ou d’un matériau pour diminuer son inflammabilité. Dans un mode de réalisation, le procédé d’ignifugation de matériau selon l’invention est caractérisé en ce que le au moins un hydroxyde de métal soluble est hydroxyde de métal alcalin. De préférence le au moins un hydroxyde de métal alcalin est choisi dans le groupe constitué de l’hydroxyde de sodium et l’hydroxyde de potassium, seuls ou en combinaison. Dans un mode de réalisation, le procédé d’ignifugation de matériau selon l’invention est caractérisé en ce que ladite solution d’activation alcaline comprend en outre au moins un silicate. Dans un mode de réalisation, le procédé d’ignifugation de matériau selon l’invention est caractérisé en ce que ledit au moins un silicate comprend un oxyde de métal alcalin soluble. De préférence, le au moins un silicate comprenant un oxyde de métal alcalin soluble est choisi dans le groupe constitué du silicate de sodium et du silicate de potassium, seuls ou en combinaison. Dans un mode de réalisation, le procédé d’ignifugation de matériau selon l’invention est caractérisé en ce que la concentration en silicate de ladite suspension viscoélastique est comprise entre 5 % et 25 % en masse. Dans un mode de réalisation, le procédé d’ignifugation de matériau selon l’invention est caractérisé en ce que la concentration en silicate de ladite suspension viscoélastique est comprise entre 5 % et 20 % en masse. Dans un mode de réalisation, le procédé d’ignifugation de matériau selon l’invention est caractérisé en ce que la concentration en silicate de ladite suspension viscoélastique est comprise entre 10 % et 15 % en masse. Dans un mode de réalisation, le procédé d’ignifugation de matériau selon l’invention est caractérisé en ce que la concentration en matériau pouzzolanique de ladite suspension viscoélastique est comprise entre 15 % et 50 % en masse. Dans un mode de réalisation, le procédé d’ignifugation de matériau selon l’invention est caractérisé en ce que la concentration en matériau pouzzolanique de ladite suspension viscoélastique est comprise entre 20 % et 45 % en masse. Dans un mode de réalisation, le procédé d’ignifugation de matériau selon l’invention est caractérisé en ce que la concentration en matériau pouzzolanique de ladite suspension viscoélastique est comprise entre 25 % et 40 % en masse. Dans un mode de réalisation, le procédé d’ignifugation de matériau selon l’invention est caractérisé en ce que ledit matériau pouzzolanique est du métakaolin. On entend par « métakaolin » une argile kaolinique thermiquement déshydroxylée. En d’autres termes, il s’agit d’un silicate d’alumine déshydroxylé de composition générale Al 2 O 3 , 2SiO 2 . Dans un mode de réalisation, le procédé d’ignifugation de matériau selon l’invention est caractérisé en ce que la concentration du au moins un hydroxyde de métal soluble de ladite suspension viscoélastique est comprise entre 2 % et 10 % en masse. Dans un mode de réalisation, le procédé d’ignifugation de matériau selon l’invention est caractérisé en ce que la concentration du au moins un hydroxyde de métal soluble de ladite suspension viscoélastique est comprise entre 2 % et 8 % en masse. Dans un mode de réalisation, le procédé d’ignifugation de matériau selon l’invention est caractérisé en ce que la concentration du au moins un hydroxyde de métal soluble de ladite suspension viscoélastique est comprise entre 4 % et 8 % en masse. Dans un mode de réalisation, le procédé d’ignifugation de matériau selon l’invention est caractérisé en ce que ladite solution d’activation alcaline comprend en outre au moins un agent hydrophobe choisi dans le groupe constitué des siliconates, des silanes, des siloxanes, et leurs mélanges. Dans un mode de réalisation, le procédé d’ignifugation de matériau selon l’invention est caractérisé en ce que la concentration du au moins un agent hydrophobe de ladite suspension viscoélastique est comprise entre 1 % et 7 % en masse. Dans un mode de réalisation, le procédé d’ignifugation de matériau selon l’invention est caractérisé en ce que la concentration du au moins un agent hydrophobe de ladite suspension viscoélastique est comprise entre 1 % et 5 % en masse. Dans un mode de réalisation, le procédé d’ignifugation de matériau selon l’invention est caractérisé en ce que la concentration du au moins un agent hydrophobe de ladite suspension viscoélastique est comprise entre 2 % et 4 % en masse. Dans un mode de réalisation, le procédé d’ignifugation de matériau selon l’invention est caractérisé en ce que ladite solution d’activation alcaline comprend en outre au moins un tensio-actif. Dans un mode de réalisation, le procédé d’ignifugation de matériau selon l’invention est caractérisé en ce que ladite solution d’activation alcaline comprend en outre au moins un tensio-actif anionique choisi dans le groupe constitué par les C8-C18-alkyle sulfates, les C8-C18-alkyle éther sulfates, les acides C8-C18-alkyle aryle sulfonique, les acides gras en C8-C18 et leurs mélanges. On entend par « tensio-actif anionique », un tensio-actif qui libère une charge négative en solution aqueuse. La classe des tensio-actifs anioniques est abondamment décrite dans la littérature. Dans un mode de réalisation, le procédé d’ignifugation de matériau selon l’invention est caractérisé en ce que la concentration du au moins un tensio-actif de ladite suspension viscoélastique est comprise entre 0.005 % et 0.15 % en masse. Dans un mode de réalisation, le procédé d’ignifugation de matériau selon l’invention est caractérisé en ce que la concentration du au moins un tensio-actif de ladite suspension viscoélastique est comprise entre 0.005 % et 0.075 % en masse. Dans un mode de réalisation, le procédé d’ignifugation de matériau selon l’invention est caractérisé en ce que la concentration du au moins un tensio-actif de ladite suspension viscoélastique est comprise entre 0.005 % et 0.05 % en masse. Dans un mode de réalisation, le procédé d’ignifugation de matériau selon l’invention est caractérisé en ce que le ratio SiO 2 /Al 2 O 3 de ladite suspension viscoélastique est compris entre 2 et 5. Dans un mode de réalisation, le procédé d’ignifugation de matériau selon l’invention est caractérisé en ce que le ratio SiO 2 /Al 2 O 3 de ladite suspension viscoélastique est compris entre 2,5 et 4,5. Dans un mode de réalisation, le procédé d’ignifugation de matériau selon l’invention est caractérisé en ce que le ratio SiO 2 /Al 2 O 3 de ladite suspension viscoélastique est compris entre 3 et 4. Dans un mode de réalisation, le procédé d’ignifugation de matériau selon l’invention est caractérisé en ce que la masse volumique de la suspension viscoélastique mise en contact avec ledit matériau est comprise entre 500 et 3000 Kg/m 3 . Dans un mode de réalisation, le procédé d’ignifugation de matériau selon l’invention est caractérisé en ce que la masse volumique de la suspension viscoélastique mise en contact avec ledit matériau est comprise entre 750 et 2500 Kg/m 3 . Dans un mode de réalisation, le procédé d’ignifugation de matériau selon l’invention est caractérisé en ce que la masse volumique de la suspension viscoélastique mise en contact avec ledit matériau est comprise entre 1000 et 2000 Kg/m 3 . Dans un mode de réalisation, le procédé d’ignifugation de matériau selon l’invention est caractérisé en ce que la masse volumique de la suspension viscoélastique mise en contact avec ledit matériau est comprise entre 1250 et 1750 Kg/m 3 . Dans un mode de réalisation, le procédé d’ignifugation de matériau selon l’invention est caractérisé en ce que la mise en contact est réalisée par une technique choisie dans le groupe constitué de l’imprégnation, du mélange, de l’enduction ou couchage. On entend par « imprégnation », l’action de pénétration d’une substance au sein d’un matériau en s’y répandant ou en s'y diffusant. On entend par « mélange », action de mêler, de mettre ensemble des substances diverses, de les réunir en un tout. On entend par « enduction ou couchage », l’action consistant à revêtir la surface d'un support avec un produit. L’application du produit sur la surface du support peut être réalisée en une ou plusieurs couches successives. Il est également possible après enduction de superposer sur la surface enduite une autre surface qui pourra être également enduite à son tour et répéter le processus autant de fois que nécessaire. Cette technique permet notamment de fabriquer des matériaux composites. Dans un mode de réalisation, le procédé d’ignifugation de matériau selon l’invention est caractérisé en ce que ledit matériau est de forme choisie dans le groupe constitué des blocs, des fragments, des filaments ou fibres, des particules, seuls ou en combinaison. On entend par « bloc », une masse compacte de quelque chose, d'une seule pièce, peu ou pas travaillée. On entend par « fragments », des morceaux d'une chose brisée ou déchirée, débris. On entend par « fibres ou filaments », un élément de forme allongée ou étirée. On entend par « particules », de très petites parties de quelque chose. Dans un mode de réalisation, le procédé d’ignifugation de matériau selon l’invention est caractérisé en ce que ledit matériau est choisi dans le groupe constitué des matériaux organiques et des matériaux inorganiques, seuls ou en combinaison. On entend par « organique », qui provient directement ou indirectement de tissus ou d'organismes vivants, qui contiennent toujours du carbone. Cette définition intègre les molécules organiques issues de la pétrochimie par craquage d’hydrocarbures. On entend par « inorganique », de consistance minérale. Dans un mode de réalisation, le procédé d’ignifugation de matériau selon l’invention est caractérisé en ce que ledit matériau est perméable ou imperméable. Dans un mode de réalisation, le procédé d’ignifugation de matériau selon l’invention est caractérisé en ce que la mise en contact dudit matériau avec ladite suspension viscoélastique est réalisée par imprégnation. Dans un mode de réalisation, le procédé d’ignifugation de matériau selon l’invention est caractérisé en ce que ledit matériau imprégné est perméable. Dans un mode de réalisation, le procédé d’ignifugation de matériau selon l’invention est caractérisé en ce que ledit matériau perméable imprégné est en matériau organique. Dans un mode de réalisation, le procédé d’ignifugation de matériau selon l’invention est caractérisé en ce que ledit matériau perméable imprégné est en matériau inorganique. Dans un mode de réalisation, le procédé d’ignifugation de matériau selon l’invention est caractérisé en ce que ledit matériau perméable imprégné est sous forme de bloc. Dans un mode de réalisation, le procédé d’ignifugation de matériau selon l’invention est caractérisé en ce que ledit matériau perméable imprégné est sous forme de bloc en matériau organique. Dans un mode de réalisation, le procédé d’ignifugation de matériau selon l’invention est caractérisé en ce que ledit matériau perméable imprégné sous forme de bloc en matériaux organiques est une mousse. Dans un mode de réalisation, le procédé d’ignifugation de matériau selon l’invention est caractérisé en ce que ledit matériau perméable imprégné sous forme de bloc en matériaux organiques est une mousse polyuréthane. Dans un mode de réalisation, le procédé d’ignifugation de matériau selon l’invention est caractérisé en ce que ledit matériau perméable imprégné est sous forme de bloc en matériau inorganique. Dans un mode de réalisation, le procédé d’ignifugation de matériau selon l’invention est caractérisé en ce que ledit matériau perméable imprégné est sous forme de fragments. Dans un mode de réalisation, le procédé d’ignifugation de matériau selon l’invention est caractérisé en ce que ledit matériau perméable imprégné est sous forme de fragments en matériaux organiques. Dans un mode de réalisation, le procédé d’ignifugation de matériau selon l’invention est caractérisé en ce que ledit matériau perméable imprégné est sous forme de fragments en matériaux inorganiques. Dans un mode de réalisation, le procédé d’ignifugation de matériau selon l’invention est caractérisé en ce que ledit matériau perméable imprégné est sous forme de filaments ou fibres. Dans un mode de réalisation, le procédé d’ignifugation de matériau selon l’invention est caractérisé en ce que ledit matériau perméable imprégné est sous forme de filaments ou fibres organiques. Dans un mode de réalisation, le procédé d’ignifugation de matériau selon l’invention est caractérisé en ce que ledit matériau perméable imprégné est sous forme de filaments ou fibres inorganiques. Dans un mode de réalisation, le procédé d’ignifugation de matériau selon l’invention est caractérisé en ce que la mise en contact dudit matériau avec ladite suspension viscoélastique est réalisée par enduction ou couchage. Dans un mode de réalisation, le procédé d’ignifugation de matériau selon l’invention est caractérisé en ce que la suspension viscoélastique est enduite pour un grammage de 50 à 1500 g/m2. Dans un mode de réalisation, le procédé d’ignifugation de matériau selon l’invention est caractérisé en ce que la suspension viscoélastique est enduite pour un grammage de 150 à 1000 g/m2. Dans un mode de réalisation, le procédé d’ignifugation de matériau selon l’invention est caractérisé en ce que la suspension viscoélastique est enduite pour un grammage de 250 à 900 g/m2. Dans un mode de réalisation, le procédé d’ignifugation de matériau selon l’invention est caractérisé en ce que ledit matériau enduit est sous forme de bloc. Dans un mode de réalisation, le procédé d’ignifugation de matériau selon l’invention est caractérisé en ce que ledit matériau enduit est sous forme de bloc en matériaux inorganiques. Dans un mode de réalisation, le procédé d’ignifugation de matériau selon l’invention est caractérisé en ce que ledit matériau enduit est sous forme de bloc en matériaux organiques. Dans un mode de réalisation, le procédé d’ignifugation de matériau selon l’invention est caractérisé en ce que ledit matériau enduit est sous forme de fragments. Dans un mode de réalisation, le procédé d’ignifugation de matériau selon l’invention est caractérisé en ce que les ledit matériau enduit est sous forme de fragments en matériaux organiques. Dans un mode de réalisation, le procédé d’ignifugation de matériau selon l’invention est caractérisé en ce que ledit matériau enduit est sous forme de fragments en matériaux inorganiques. Dans un mode de réalisation, le procédé d’ignifugation de matériau selon l’invention est caractérisé en ce que ledit matériau enduit est sous forme de particules. Dans un mode de réalisation, le procédé d’ignifugation de matériau selon l’invention est caractérisé en ce que ledit matériau enduit est sous forme de particules en matériaux organiques. Dans un mode de réalisation, le procédé d’ignifugation de matériau selon l’invention est caractérisé en ce que ledit matériau enduit est sous forme de particules en matériaux inorganiques. Dans un mode de réalisation, le procédé d’ignifugation de matériau selon l’invention est caractérisé en ce que ledit matériau enduit est sous forme de fibres ou filaments. Dans un mode de réalisation, le procédé d’ignifugation de matériau selon l’invention est caractérisé en ce que ledit matériau enduit est sous forme de fibres ou filaments en matériaux organiques. Dans un mode de réalisation, le procédé d’ignifugation de matériau selon l’invention est caractérisé en ce que ledit matériau enduit est sous forme de fibres ou filaments en matériaux inorganiques. Dans un mode de réalisation, le procédé d’ignifugation de matériau selon l’invention est caractérisé en ce que la mise en contact dudit matériau avec ladite suspension viscoélastique est réalisée par mélange. Dans un mode de réalisation, le procédé d’ignifugation de matériau selon l’invention est caractérisé en ce que ledit matériau mélangé est sous forme de fragments. Dans un mode de réalisation, le procédé d’ignifugation de matériau selon l’invention est caractérisé en ce que ledit matériau mélangé est sous forme de fragments en matériaux organiques. Dans un mode de réalisation, le procédé d’ignifugation de matériau selon l’invention est caractérisé en ce que ledit matériau mélangé est sous forme de fragments en matériaux inorganiques. Dans un mode de réalisation, le procédé d’ignifugation de matériau selon l’invention est caractérisé en ce que ledit matériau mélangé est sous forme de particules. Dans un mode de réalisation, le procédé d’ignifugation de matériau selon l’invention est caractérisé en ce que ledit matériau mélangé est sous forme de particules en matériaux organiques. Dans un mode de réalisation, le procédé d’ignifugation de matériau selon l’invention est caractérisé en ce que ledit matériau mélangé est sous forme de particules en matériaux inorganiques. Dans un mode de réalisation, le procédé d’ignifugation de matériau selon l’invention est caractérisé en ce que ledit matériau mélangé est sous forme de fibres ou filaments. Dans un mode de réalisation, le procédé d’ignifugation de matériau selon l’invention est caractérisé en ce que ledit matériau mélangé est sous forme de fibres ou filaments en matériaux organiques. Dans un mode de réalisation, le procédé d’ignifugation de matériau selon l’invention est caractérisé en ce que ledit matériau mélangé est sous forme de fibres ou filaments en matériaux inorganiques. Dans un mode de réalisation, le procédé d’ignifugation de matériau selon l’invention est caractérisé en ce qu’il comprend entre l’étape a) et b) une étape de mise en forme. Dans un mode de réalisation, le procédé d’ignifugation de matériau selon l’invention est caractérisé en ce que l’étape de mise en forme est réalisée par une technique choisie dans le groupe constitué du pressage, du moulage, de l’extrusion. On entend par « pressage », un procédé de façonnage à la presse. On entend par « moulage », un procédé d’obtention d’un objet en remplissant un moule d'une substance qui conserve la forme du moule après durcissement ou solidification. On entend par « extrusion », un procédé de mise en forme qui consiste à pousser la matière à travers une filière. Dans un mode de réalisation, le procédé d’ignifugation de matériau selon l’invention est caractérisé en ce que l’étape de mise en forme est réalisée par pressage. Dans un mode de réalisation, le procédé d’ignifugation de matériau selon l’invention est caractérisé en ce que l’étape de mise en forme est réalisée par moulage. Dans un mode de réalisation, le procédé d’ignifugation de matériau selon l’invention est caractérisé en ce que l’étape de mise en forme est réalisée par extrusion. Dans un mode de réalisation, le procédé d’ignifugation de matériau selon l’invention est caractérisé en ce qu’il comprend entre l’étape b) et c) une étape d’élimination du solvant. Dans un mode de réalisation, le procédé d’ignifugation de matériau selon l’invention est caractérisé en ce que l’élimination du solvant est réalisée par séchage. Dans un mode de réalisation, le procédé d’ignifugation de matériau selon l’invention est caractérisé en ce que le solvant est de l’eau. Dans un mode de réalisation, le procédé d’ignifugation de matériau selon l’invention est caractérisé en ce qu’il comprend préalablement à l’étape a) une étape de fabrication de la suspension viscoélastique comprenant les étapes de : w) Mise en solution aqueuse, - d’au moins un hydroxyde de métal soluble. x) agitation et obtention d’une solution d’activation ; y) introduction d’un matériau pouzzolanique dans ladite solution d’activation ; z) Mélange et obtention d’une suspension viscoélastique. Dans un mode de réalisation, le procédé d’ignifugation de matériau selon l’invention est caractérisé en ce que à l’étape w) le au moins un hydroxyde de métal soluble est un hydroxyde de métal alcalin. De préférence le au moins un hydroxyde de métal alcalin est choisi dans le groupe constitué de l’hydroxyde de sodium et l’hydroxyde de potassium, seuls ou en combinaison. Dans un mode de réalisation, le procédé d’ignifugation de matériau selon l’invention est caractérisé en ce que la concentration molaire du au moins un hydroxyde de métal soluble mis en solution aqueuse est comprise entre 5 et 10 M. Dans un mode de réalisation, le procédé d’ignifugation de matériau selon l’invention est caractérisé en ce que la concentration molaire du au moins un hydroxyde de métal soluble mis en solution aqueuse est comprise entre 6 et 9 M. Dans un mode de réalisation, le procédé d’ignifugation de matériau selon l’invention est caractérisé en ce que la concentration molaire du au moins un hydroxyde de métal soluble mis en solution aqueuse est comprise entre 7 et 8 M. Dans un mode de réalisation, le procédé d’ignifugation de matériau selon l’invention est caractérisé en ce que la concentration en hydroxyde de métal soluble de ladite solution d’activation est comprise entre 5 % et 20 % en masse. Dans un mode de réalisation, le procédé d’ignifugation de matériau selon l’invention est caractérisé en ce que la concentration en hydroxyde de métal soluble de ladite solution d’activation est comprise entre 5 % et 15 % en masse. Dans un mode de réalisation, le procédé d’ignifugation de matériau selon l’invention est caractérisé en ce que la concentration en hydroxyde de métal soluble de ladite solution d’activation est comprise entre 5 % et 10 % en masse. Dans un mode de réalisation, le procédé d’ignifugation de matériau selon l’invention est caractérisé en ce qu’à l’étape w) est ajouté au moins un silicate. Dans un mode de réalisation, le procédé d’ignifugation de matériau selon l’invention est caractérisé en ce qu’à l’étape w) est ajouté au moins un silicate comprenant un oxyde de métal alcalin soluble. De préférence, le au moins un silicate comprenant un oxyde de métal alcalin soluble est choisi dans le groupe constitué du silicate de sodium et du silicate de potassium, seuls ou en combinaison. Dans un mode de réalisation, le procédé d’ignifugation de matériau selon l’invention est caractérisé en ce que la concentration en silicate de ladite solution d’activation est comprise entre 10 % et 40 % en masse. Dans un mode de réalisation, le procédé d’ignifugation de matériau selon l’invention est caractérisé en ce que la concentration en silicate de ladite solution d’activation est comprise entre 10 % et 30 % en masse. Dans un mode de réalisation, le procédé d’ignifugation de matériau selon l’invention est caractérisé en ce que la concentration en silicate de ladite solution d’activation est comprise entre 15 % et 25 % en masse. Dans un mode de réalisation, le procédé d’ignifugation de matériau selon l’invention est caractérisé en ce qu’à l’étape w) est ajouté au moins un agent hydrophobe. Dans un mode de réalisation, le procédé d’ignifugation de matériau selon l’invention est caractérisé en ce que le au moins un agent hydrophobe est choisi dans le groupe constitué des siliconates, des silanes, des siloxanes, et leurs mélanges. Dans un mode de réalisation, le procédé d’ignifugation de matériau selon l’invention est caractérisé en ce que la concentration du au moins un agent hydrophobe de ladite solution d’activation est comprise entre 1 % et 10 % en masse. Dans un mode de réalisation, le procédé d’ignifugation de matériau selon l’invention est caractérisé en ce que la concentration du au moins un agent hydrophobe de ladite solution d’activation est comprise entre 2 % et 8 % en masse. Dans un mode de réalisation, le procédé d’ignifugation de matériau selon l’invention est caractérisé en ce que la concentration du au moins un agent hydrophobe de ladite solution d’activation est comprise entre 3 % et 6 % en masse. Dans un mode de réalisation, le procédé d’ignifugation de matériau selon l’invention est caractérisé en ce qu’à l’étape w) est ajouté au moins un tensio-actif. Dans un mode de réalisation, le procédé d’ignifugation de matériau selon l’invention est caractérisé en ce que le au moins un tensio-actif est un tensio-actif anionique choisi dans le groupe constitué par les C8-C18-alkyle sulfates, les C8-C18-alkyle éther sulfates, les acides C8-C18-alkyle aryle sulfonique, les acides gras en C8-C18 et leurs mélanges. Dans un mode de réalisation, le procédé d’ignifugation de matériau selon l’invention est caractérisé en ce que la concentration du au moins un tensio-actif de ladite solution d’activation est comprise entre 0.005 % et 0.15 % en masse. Dans un mode de réalisation, le procédé d’ignifugation de matériau selon l’invention est caractérisé en ce que la concentration du au moins un tensio-actif de ladite solution d’activation est comprise entre 0.01 % et 0.1 % en masse. Dans un mode de réalisation, le procédé d’ignifugation de matériau selon l’invention est caractérisé en ce que la concentration du au moins un tensio-actif de ladite solution d’activation est comprise entre 0.025 % et 0.075 % en masse. Dans un mode de réalisation, le procédé d’ignifugation de matériau selon l’invention est caractérisé en ce que la concentration en eau de la dite solution d’activation est comprise entre 50 % et 85 % en masse. Dans un mode de réalisation, le procédé d’ignifugation de matériau selon l’invention est caractérisé en ce que la concentration en eau de la dite solution d’activation est comprise entre 55 % et 80 % en masse. Dans un mode de réalisation, le procédé d’ignifugation de matériau selon l’invention est caractérisé en ce que la concentration en eau de la dite solution d’activation est comprise entre 60 % et 75 % en masse. Dans un mode de réalisation, le procédé d’ignifugation de matériau selon l’invention est caractérisé en ce qu’à l’étape y) le matériau pouzzolanique est du métakaolin. L’invention concerne également une mousse polyuréthane ignifugée obtenue par imprégnation selon le procédé de l’invention. Dans un mode de réalisation, ladite mousse polyuréthane ignifugée obtenue par imprégnation selon le procédé de l’invention est caractérisée en ce qu’elle comprend une teneur en géopolymère comprise entre 5 et 60 Kg/m 3 . Dans un mode de réalisation, ladite mousse polyuréthane ignifugée obtenue par imprégnation selon le procédé de l’invention est caractérisée en ce qu’elle comprend une teneur en géopolymère comprise entre 10 et 50 Kg/m 3 . Dans un mode de réalisation, ladite mousse polyuréthane ignifugée obtenue par imprégnation selon le procédé de l’invention est caractérisée en ce qu’elle comprend une teneur en géopolymère comprise entre 20 et 40 Kg/m 3 . L’invention concerne également un aggloméré ignifugé obtenu par mélange selon le procédé de l’invention. On entend par « aggloméré », un matériau de construction artificiel de forme géométrique régulière, résultant de la prise et du durcissement du mélange d'un liant et de matériaux inertes. Dans un mode de réalisation, l’aggloméré ignifugé obtenu par mélange selon le procédé de l’invention est caractérisé en ce qu’il comprend une teneur en géopolymère comprise entre 30 et 130 Kg/m 3 . Dans un mode de réalisation, l’aggloméré ignifugé obtenu par mélange selon le procédé de l’invention est caractérisé en ce qu’il comprend une teneur en géopolymère comprise entre 50 et 100 Kg/m 3 . Dans un mode de réalisation, l’aggloméré ignifugé obtenu par mélange selon le procédé de l’invention est caractérisé en ce qu’il comprend une teneur en géopolymère comprise entre 60 et 90 Kg/m 3 . L’invention concerne également un matériau composite ignifugé obtenu par enduction selon le procédé de l’invention. On entend par « matériau composite », matériau formé de plusieurs composants élémentaires dont l'association confère à l'ensemble des propriétés qu'aucun des composants pris séparément ne possède. Dans un mode de réalisation, matériau composite ignifugé obtenu par enduction selon le procédé de l’invention est caractérisé en ce qu’il comprend un grammage de géopolymère compris entre 500 et 1500 g/m 2 . Dans un mode de réalisation, matériau composite ignifugé obtenu par enduction selon le procédé de l’invention est caractérisé en ce qu’il comprend un grammage de géopolymère compris entre 700 et 1000 g/m 2 . Dans un mode de réalisation, matériau composite ignifugé obtenu par enduction selon le procédé de l’invention est caractérisé en ce qu’il comprend un grammage de géopolymère compris entre 800 et 900 g/m 2 . L’invention concerne également une unité de construction ignifugée obtenue par le procédé selon l’invention. On entend par « unité de construction », tout élément susceptible d’être utilisé pour la fabrication d’un bâtiment, par exemple une plaque, une poutre, une brique, etc… L’invention concerne également un Géopolymère comprenant : de 80% à 98% en masse de matériau pouzzolanique polymérisé ; de 1 % à 7 % en masse d’agent hydrophobe ; de 0.005 % à 0.15 % en masse de tensio-actif ; caractérisé en ce qu’il possède un ratio Si/Al compris entre 1 et 3. Exemples Exemple 1 : formulation s de suspensions viscoélastiques Composants % de matières sèches Matériau pouzzolanique 1 Métakaolin 31,75 Solution d’activation 2A Hydroxyde de sodium 5,67 2B Silicate de sodium 13,38 Autres composants 3 Agent hydrophobe méthyl silicone de potassium Silres BS16 3,54 4 Tensio-actifs anioniques Empicol XHL-300 0,033 Total EAU 45,63 % Tableau 1 : formulation d’une suspension viscoélastique à partir d’une solution d’activation de base 100% Na. Tableau 2 : formulation d’une suspension viscoélastique à partir d’une solution d’activation de base K Exemple 2 : Exemple de fabrication d’une suspension viscoélastique selon l’invention : Dans un disperseur muni d’une roue défloculeuse de 55 mm de diamètre, est introduit sous agitation 300 rpm : - une solution alcaline d’hydroxyde de potassium à 7,5M ; - des silicates de potassium et de sodium ; - du méthyl siliconate de potassium Silres BS16 ; - du tensio actif Empicol XHL-300. Du métakaolin est introduit en pluie dans cette composition pour obtenir une suspension viscoélastique. La suspension viscoélastique est mélangée à une vitesse de 1600 rpm pendant environ 40 minutes. De préférence, sous agitation douce à 300 rpm, la suspension viscoélastique est refroidie jusqu’à une température d’environ 20°C. Exemple 3 : Aggloméré de copeaux de bois liées ignifugés selon l’invention : Masse volumique de suspension viscoélastique utilisée : 1500 Kg/m 3 . Teneur en géopolymère présente dans l’aggloméré après séchage : 70,6 Kg/m 3 . Mode opératoire : Les copeaux de bois sont versés dans un bol de mélangeur Kenwood, sous mélange rotatif, (moteur tournant à bas régime) l’eau y est ajoutée en spray puis la suspension viscoélastique est ajoutée progressivement en fin filet pour que la distribution des liquides soit la plus uniforme possible. Est versé un peu de la masse de copeaux dans un bécher et l’ensemble est pressé au moyen d’un autre bécher emboité dans le premier. Test feu : une pastille de copeaux de bois pressés et liés comme décrit précédemment à une épaisseur de 3 cm et un diamètre de 9 cm. La pointe de la flamme d’un chalumeau est placée et centrée sur la pastille. Est observé une combustion très lente par pyrolyse sans flammes et sans fumées visibles. Il n’y a pas de combustion franche avec flamme, ni de propagation de flamme lorsque la flamme du chalumeau est appliquée sur la pastille. Il n’est pas observé de fumées de combustion. Les relevés avec un pyromètre IR au dos de la pastille se stabilisent à 60°C environ. Au dos de la pastille (face = flamme) ; minutes T°C(dos) T°C (face) 15 56 Entre 500 et 1000 20 59 Entre 500 et 1000 25 59-60 Entre 500 et 1000 30 59-60 Entre 500 et 1000 35 59-60 Entre 500 et 1000 Arrêt de la flamme 36 59-60 250 45 59-60 175 Exemple 4 : Mousse polyuréthane ignifugée selon l’invention : Masse volumique de suspension viscoélastique utilisée : 1500 Kg/m 3 . Teneur en géopolymère présente dans la mousse polyuréthane après séchage : 31 Kg/m 3 . Des mousses polyuréthanes non traitées ont été imprégnées de suspension viscoélastique et mises à sécher durant une semaine à température ambiante. L’imprégnation des mousses a été réalisée par trempage directement dans un bac de peinture contenant la suspension viscoélastique, puis l’excès a été retiré en écrasant les mousses de polyuréthane. À la suite du séchage un essai feu a été réalisé par mise en combustion de la mousse traitée ainsi que de la mousse non traitée. Pour la mousse polyuréthane non traitée, est observé une combustion avec formation de flammes, gouttelettes et fumées. Pour la mousse polyuréthane traitée avec un liant selon l’invention, il n’est pas observé de combustion de la mousse, ni de dégagement de fumées. Exemple 5 : Matériau composite ignifugé selon l’invention : Masse volumique de suspension viscoélastique utilisée : 1500 Kg/m 3 . Grammage de géopolymère présent dans le matériau composite après séchage : 840 g/m 2 . Une suspension viscoélastique a été utilisée afin de former un composite plus résistant mécaniquement avec des propriétés anti-feu. De la fibre de verre a été appliquée entre deux couches de suspension viscoélastique. Le composite ainsi fabriqué peut être utilisé sous forme de panneaux pour les coffrages de réseaux électriques, permettant ainsi la protection contre le vandalisme mais aussi contre les incendies. Exemple 6 : Ignifugation d’un matériau par enduction d’une suspension viscoélastique : Masse volumique de suspension viscoélastique utilisée : 1500 Kg/m 3 . Grammage de géopolymère après séchage : 297,2 g/m 2 Une suspension viscoélastique est appliquée avec un pinceau sur des planches en bois (1 couche ou 2 couches). Un essai feu est ensuite réalisé après séchage de la suspension viscoélastique. Mise en combustion de plaques enduites avec la suspension viscoélastique ainsi que d’une plaque non enduite. Résultats : Plaque de bois neutre après combustion de 5 min. Le bois à craqué sous la chaleur, à l’arrêt du chalumeau une flamme a continué à se consumer pendant quelques secondes. Plaque de bois avec 1 couche d’enduit de suspension viscoélastique après combustion de 5 min. Le bois à craqué sous la chaleur, à l’arrêt du chalumeau il n’est pas observé de flammes. Plaque de bois avec 2 couches d’enduit de suspension viscoélastique après combustion de 5 min. Seule la surface a été détériorée, il n’est pas observé de craquage du bois, ni de flammes. Procédé d’ignifugation de matériau comprenant les étapes de : a) mise en contact dudit matériau avec une suspension viscoélastique obtenue par le mélange d’un matériau pouzzolanique avec une solution d’activation alcaline comprenant au moins un hydroxyde de métal soluble; b) géopolymérisation de ladite suspension viscoélastique; c) obtention d’un matériau ignifugé comprenant un géopolymère. Procédé d’ignifugation de matériau selon l’une quelconque des revendications précédentes caractérisé en ce que la concentration en matériau pouzzolanique de ladite suspension viscoélastique est comprise entre 15 % et 50 % en masse. Procédé de fabrication d’une suspension viscoélastique selon l’une quelconque des revendications précédentes caractérisé en ce que le ratio SiO 2 /Al 2 O 3 de ladite suspension viscoélastique est compris entre 2 et 5. Procédé d’ignifugation de matériau selon selon l’une quelconque des revendications précédentes caractérisé en ce que ledit matériau pouzzolanique est du métakaolin. Procédé d’ignifugation de matériau selon l’une quelconque des revendications précédentes caractérisé en ce que la concentration en hydroxyde de métal de ladite suspension viscoélastique est comprise entre 2 % et 10 % en masse. Procédé d’ignifugation de matériau selon l’une quelconque des revendications précédentes caractérisé en ce que la mise en contact est réalisée par une technique choisie dans le groupe constitué de l’imprégnation, du mélange, de l’enduction ou couchage. Procédé d’ignifugation de matériau selon l’une quelconque des revendications précédentes caractérisé en ce que le matériau est de forme choisie dans le groupe constitué des blocs, des fragments, des filaments ou fibres, des particules, seuls ou en combinaison. Procédé d’ignifugation de matériau selon selon l’une quelconque des revendications précédentes caractérisé en ce que le matériau est choisi dans le groupe constitué des matériaux organiques et des matériaux inorganiques, seuls ou en combinaison. Procédé d’ignifugation de matériau selon l’une quelconque des revendications précédentes caractérisé en ce qu’il comprend préalablement à l’étape a) une étape de fabrication de la suspension viscoélastique comprenant les étapes de : w) Mise en solution aqueuse, - d’au moins un hydroxyde de métal soluble. x) agitation et obtention d’une solution d’activation ; y) introduction d’un matériau pouzzolanique dans ladite solution d’activation ; z) Mélange et obtention d’une suspension viscoélastique. Procédé d’ignifugation de matériau selon la revendication 9 caractérisé en ce que la concentration molaire du au moins un hydroxyde de métal soluble mis en solution aqueuse est comprise entre 5 et 10 M. Mousse polyuréthane ignifugée obtenue par le procédé selon l’une quelconque des revendications précédentes caractérisée en ce qu’elle comprend un géopolymère. Aggloméré ignifugé obtenu par le procédé selon l’une quelconque des revendications 1 à 10 caractérisé en ce qu’il comprend un géopolymère. Matériau composite ignifugé obtenu par le procédé selon l’une quelconque des revendications 1 à 10 caractérisé en ce qu’il comprend un géopolymère. Unité de construction ignifugée obtenue par le procédé selon l’une quelconque des revendications 1 à 10 caractérisée en ce qu’elle comprend un géopolymère.